МАССА ДЛЯ ПОЛУЧЕНИЯ ЭМАЛЕВОГО ПОКРЫТИЯ
MIXTURE FOR MAKING ENAMEL COATING

Изобретение относится к составам масс для получения эмалевого покрытия на изделиях из керамики, преимущественно облицовочной плитке, печных изразцах.
Известна масса для получения эмалевого покрытия следующего состава, мас.%: фритта 90,0-92,0; муллит 7,0-8,0; глина 1,0-2,0 [1].
Задачей изобретения является повышение термостойкости эмалевого покрытия.
Технический результат достигается тем, что масса для получения эмалевого покрытия, содержащая фритту, муллит, глину, дополнительно содержит молотый глинозем при следующем соотношении компонентов, мас.%: фритта 71,0-74,0; муллит 12,0-14,0; глина 3,0-4,0; молотый глинозем 10,0-12,0. Масса для получения эмалевого покрытия дополнительно содержит оксид церия в количестве 2,0-3,0 мас.%.
В таблице приведены составы массы.
Таблица
Состав
Компоненты, мас.%
Фритта
Муллит
Глина
Молотый глинозем
Оксид церия
1
71,0
14,0
3,0
12,0
-
2
72,0
12,0
4,0
10,0
2,0
3
71,0
12,0
4,0
10,0
3,0
4
74,0
12,0
4,0
10,0
-
Термостойкость эмалевого покрытия составит не менее 15 теплосмен (при 450°C нагрева с охлаждением до 20°C на воздухе) для любого состава, приведенного в таблице.
Для приготовления эмалевого покрытия используют выпускаемые промышленностью фритты: 24/70, ДМ-2, В-9, ЛГ-19. Фритту, муллит, глину и глинозем размалывают до полного прохождения через сетку 0056. Компоненты дозируют в требуемых количествах, смешивают. К полученной массе добавляют воду и готовят суспензию с влажностью 45-55%. Суспензию наносят на поверхность изделий и закрепляют обжигом в интервале температур 850-1200°C.
Источники информации
1. RU 2313499 С1, 2007.